(57)【要約】      （修正有）【課題】結晶成長初期のガス雰囲気が安定しないことに起因する欠陥発生を防止することができるＳｉＣ単結晶の成長方法および成長装置の提供。【解決手段】ＳｉＣ単結晶成長装置において、成長初期は、熱伝達物質を含む熱伝達部３と、単結晶Ｓの結晶成長面Ｓａと反対側の裏面Ｓｂとが接触していない非接触状態として熱伝達を抑制し、結晶Ｓを高温にすることにより単結晶Ｓの結晶成長面Ｓａの一部を昇華、即ち、エッチングして結晶成長初期に発生する欠陥を除去するとともに、エッチングの後は、熱伝達部３を単結晶Ｓに向けて摺動し、単結晶Ｓの裏面Ｓｂと熱伝達部３とを接触させ、単結晶Ｓを原料ガスｇが再結晶化できる程度に冷却し、単結晶Ｓのエッチング面Ｓａ’に単結晶を結晶成長させるＳｉＣ単結晶成長方法及び成長装置。【選択図】図２
2018083733.tif 000002
【特許請求の範囲】
【請求項１】
ＳｉＣ単結晶が結晶成長する成長面に対する裏面におけるＡｒより熱伝達性の高い熱伝達物質の接触状態を、結晶成長の過程において変化させるＳｉＣ単結晶成長方法。
【請求項２】
前記ＳｉＣ単結晶の裏面と前記熱伝達物質との間に空間を形成し、前記ＳｉＣ単結晶と前記熱伝達物質とを非接触にする工程と、
昇温中又は昇温後において、前記ＳｉＣ単結晶と前記熱伝達物質とを接触させる工程と、を有する請求項１に記載のＳｉＣ単結晶成長方法。
【請求項３】
前記非接触にする工程において、前記熱伝達物質と前記単結晶とを０．５ｍｍ以上離す請求項１又は２のいずれかに記載のＳｉＣ単結晶成長方法。
【請求項４】
原料を収納できる坩堝と、
前記坩堝内において前記原料が設置される原料設置部と対向して配置され、内部に空間を有する単結晶設置部と、
前記空間内を摺動できる熱伝達部と、を備え、
前記熱伝達部は、前記単結晶設置部に設置される単結晶と接触する接触状態と、前記単結晶と非接触の非接触状態とを、前記空間内を摺動することにより切り替え可能である、ＳｉＣ単結晶成長装置。
【請求項５】
ＳｉＣ単結晶と、前記ＳｉＣ単結晶上に結晶成長した結晶成長領域とを有し、
前記ＳｉＣ単結晶の中央部が、端部よりも凹んでいるＳｉＣ単結晶インゴット。
【発明の詳細な説明】
【技術分野】
【０００１】
本発明は、ＳｉＣ単結晶成長方法、ＳｉＣ単結晶成長装置及びＳｉＣ単結晶インゴットに関する。
【背景技術】
【０００２】
炭化珪素（ＳｉＣ）は、特徴的な特性を有する。例えば、シリコン（Ｓｉ）と比べて、絶縁破壊電界は１桁大きく、バンドギャップは３倍大きく、熱伝導率は３倍程度高い。そのため炭化珪素（ＳｉＣ）は、パワーデバイス、高周波デバイス、高温動作デバイス等への応用が期待されている。
【０００３】
近年、ＳｉＣエピタキシャルウェハの高品質化に伴い、ＳｉＣ単結晶インゴットの高品質化が求められている。ＳｉＣ単結晶インゴットは、ＳｉＣ単結晶を結晶成長させて得られる。結晶成長過程で、欠陥が混入しないようにする試みが検討されている。
【０００４】
欠陥は、結晶成長の初期に発生しやすい。炭素や不純物はシリコンより昇華しやすく、結晶成長初期においてガス雰囲気が安定しないためである。例えば、カーボン等が、局所的に析出すると、欠陥の原因となる。
【０００５】
そこで、特許文献１及び特許文献２には、結晶成長面を水素ガスでエッチングし、清浄化することで、高品質な炭化ケイ素単結晶を製造できることが記載されている。
【０００６】
また特許文献３には、坩堝内における種結晶の位置を変化させることで、種結晶の成長面をエッチングする方法が記載されている。
【先行技術文献】
【特許文献】
【０００７】
【特許文献１】特開２００６−１１１５１０号公報
【特許文献２】特開２０１０−７６９５４号公報
【特許文献３】特許第４３９１０４７号公報
【発明の概要】
【発明が解決しようとする課題】
【０００８】
しかしながら、特許文献１及び２の方法では、坩堝内に水素ガスを導入する必要がある。そのため、水素ガスを導入するための配管を設ける等の必要があり、設備が大掛かりになる。また過剰な水素ガスは、炭素等で構成される坩堝の劣化の原因となりうる。
【０００９】
また特許文献３の方法は、種結晶を大きく移動させる。そのため、坩堝内の原料ガスの流れが乱され、欠陥が混入する原因となりうる。また単結晶を大きく動かす必要や、温度を精密に制御する必要があり、実用的ではない。
【００１０】
本発明は上記問題に鑑みてなされたものであり、欠陥の少ないＳｉＣ単結晶を得ることができるＳｉＣ単結晶成長方法及びＳｉＣ単結晶成長装置を提供することを目的とする。またＳｉＣ単結晶成長装置及びＳｉＣ単結晶成長方法によって得られる特徴あるＳｉＣ単結晶インゴットを提供することを目的とする。
【課題を解決するための手段】
【００１１】
本発明者らは、鋭意検討の結果、加熱時の単結晶の温度を、結晶成長面と反対の裏面側で制御するという新たな方法を見出した。
すなわち、上記課題を解決するため、以下の手段を提供する。
【００１２】
（１）本発明の一態様にかかるＳｉＣ単結晶成長方法は、ＳｉＣ単結晶が結晶成長する成長面に対する裏面における、Ａｒより熱伝達性の高い熱伝達物質の接触状態を、結晶成長の過程において変化させる。
【００１３】
（２）上記態様にかかるＳｉＣ単結晶成長方法において、前記ＳｉＣ単結晶の裏面と前記熱伝達物質との間に空間を形成し、前記ＳｉＣ単結晶と前記熱伝達物質とを非接触にする工程と、昇温中又は昇温後において、前記ＳｉＣ単結晶と前記熱伝達物質とを接触させる工程と、を有してもよい。
【００１４】
（３）上記態様にかかるＳｉＣ単結晶成長方法において、前記非接触にする工程において、前記熱伝達物質と前記単結晶とを０．５ｍｍ以上離してもよい。
【００１５】
（４）本発明の一態様にかかるＳｉＣ単結晶成長装置は、原料を収納できる坩堝と、前記坩堝内において前記原料が設置される原料設置部と対向して配置され、内部に空間を有する単結晶設置部と、前記空間内を摺動できる熱伝達部と、を備え、前記熱伝達部は、前記単結晶設置部に設置される単結晶と接触する接触状態と、前記単結晶と非接触の非接触状態とを、前記空間内を摺動することにより切り替え可能である。
【００１６】
（５）本発明の一態様にかかるＳｉＣ単結晶インゴットは、ＳｉＣ単結晶と、前記ＳｉＣ単結晶上に結晶成長した結晶成長領域とを有し、前記ＳｉＣ単結晶の中央部が、端部よりも凹んでいる。
【発明の効果】
【００１７】
本実施形態にかかるＳｉＣ単結晶成長装置及びＳｉＣ単結晶成長方法によれば、高品質なＳｉＣ単結晶インゴットを容易にえることができる。
【図面の簡単な説明】
【００１８】
【図１】本実施形態にかかるＳｉＣ単結晶成長装置の断面模式図である。
【図２】本実施形態にかかるＳｉＣ単結晶成長方法における結晶成長状態を模式的に示した図である。
【図３】本実施形態にかかるＳｉＣ単結晶成長方法における結晶成長状態の別の態様を模式的に示した図である。
【図４】本実施形態にかかるＳｉＣ単結晶インゴットの断面図である。
【発明を実施するための形態】
【００１９】
以下、本実施形態について、図を適宜参照しながら詳細に説明する。以下の説明で用いる図面は、本実施形態の特徴をわかりやすくするために便宜上特徴となる部分を拡大して示している場合があり、各構成要素の寸法比率などは実際とは異なっていることがある。以下の説明において例示される材質、寸法等は一例であって、本実施形態はそれらに限定されるものではなく、その要旨を変更しない範囲で適宜変更して実施することが可能である。
【００２０】
「ＳｉＣ単結晶成長装置」
図１は、本実施形態にかかるＳｉＣ単結晶成長装置の断面模式図である。図１に示すＳｉＣ単結晶成長装置１０は、坩堝１と、単結晶設置部２と、熱伝達部３と、を備える。図１では、理解を容易にするために、単結晶設置部２に単結晶Ｓを設置し、坩堝１内に原料Ｇを収納した状態を図示している。また単結晶設置部２と設置された原料Ｇとの間には、単結晶設置部２から設置された原料Ｇに向かって拡径する公知のテーパーガイド４を有してもよい。
【００２１】
以下、坩堝１内において原料設置部と単結晶設置部２とを結ぶ方向であって、原料Ｇから単結晶Ｓに向かって原料ガスが昇華する方向をｚ方向と言うことがある。
【００２２】
坩堝１は、原料Ｇを収納する。原料Ｇを収納できれば、その形状は特に問わない。図１において、坩堝１の底部は原料設置部であり、原料Ｇを収納する。
坩堝１を構成する材料は、ＳｉＣ単結晶を作製する際に使用される公知のものを用いることができる。例えば、耐熱性を有するカーボン、炭化タンタル（ＴａＣ）等を用いる。
【００２３】
単結晶設置部２は、坩堝１内で、設置される原料Ｇと対向する位置に配置される。原料Ｇと対向する位置に単結晶設置部２が設置されていることで、原料Ｇから昇華した原料ガスを効率的に単結晶設置部２に設置される単結晶Ｓへ供給できる。
【００２４】
また単結晶設置部２は、内部に空間を有する。「内部に空間を有する」とは、単結晶設置部２自体の内部に空洞を有していてもよいし、図１に示すように筒状の単結晶設置部２と坩堝１の内壁と、設置される単結晶Ｓとで空間を形成してもよい。
【００２５】
熱伝達部３は、単結晶設置部２内に形成された空間内を摺動する。摺動方向は、ｚ方向である。熱伝達部３の摺動方法は特に問わない。図１に示すように、熱伝達部３の一部を坩堝１から突出させ、その部分を利用して機械的に摺動させてもよい。
熱伝達部３は、空間内をｚ方向に摺動し、単結晶Ｓに対して熱伝達部３が接触した接触状態と、単結晶Ｓに対して熱伝達部３が非接触の非接触状態と、を切り替える。
【００２６】
熱伝達部３は、アルゴン（Ａｒ）より熱伝達性の高い熱伝達物質を含む。また熱伝達部３は、ＳｉＣ単結晶を製造する際の高温に対して耐熱性を有する必要がある。そのため、熱伝達物質として、例えば、炭化ケイ素（ＳｉＣ）、カーボン、炭化タンタル（ＴａＣ）等を用いることができる。
【００２７】
「ＳｉＣ単結晶成長方法」
本実施形態にかかるＳｉＣ単結晶成長方法は、ＳｉＣ単結晶が結晶成長する成長面に対する裏面における、Ａｒより熱伝達性の高い熱伝達物質の接触状態を、結晶成長の過程において変化させながら行う方法である。
【００２８】
以下、上述のＳｉＣ単結晶成長装置１０の動作を説明すると共に、本実施形態にかかるＳｉＣ単結晶成長方法について具体的に説明する。
【００２９】
まず、坩堝１内の原料設置部に原料Ｇを設置し、単結晶設置部２に結晶成長の核となる単結晶（種結晶）を設置する。原料Ｇは、焼結したＳｉＣ粉末原料を用いることができ、単結晶はＳｉＣ単結晶である。坩堝内に充填する雰囲気ガスとしては不活性ガスであるＡｒを用いることができる。
【００３０】
坩堝１を加熱すると、原料Ｇから原料ガスが昇華する。昇華した原料ガスは、テーパーガイド４に沿って、単結晶Ｓへ供給される。
【００３１】
単結晶Ｓは、原料ガスが再結晶化することで成長する。結晶成長初期は、欠陥が生じやすい。例えば、ＳｉＣ粉末原料に含まれる不純物は、シリコンより昇華しやすい。結晶成長初期における原料ガスは、カーボンリッチな状態であり、成長表面からシリコンが抜けて、表面が炭化することがある。成長表面のカーボンは、ＳｉＣ単結晶の成長の様相を変え、欠陥を生み出す。そのため、結晶成長初期における欠陥の発生を制御することが求められる。
【００３２】
本実施形態では、結晶成長初期に発生する欠陥を単結晶Ｓの結晶成長面と反対側の裏面側から制御する。以下、図２を基に具体的に説明する。
【００３３】
図２は、本実施形態にかかるＳｉＣ単結晶成長方法における結晶成長状態を模式的に示した図である。図２（ａ）は、熱伝達物質を含む熱伝達部３と、単結晶Ｓの結晶成長面Ｓａと反対側の裏面Ｓｂと、が接触していない非接触状態であり、図２（ｂ）は、熱伝達物質を含む熱伝達部３と、単結晶Ｓの結晶成長面Ｓａと反対側の裏面Ｓｂと、が接触した接触状態である。図２において、原料ガスｇの流れと、熱の流れｔ１、ｔ２、ｔ３を矢印で図示する。
【００３４】
図２（ａ）に示す非接触状態は、熱伝達部３と単結晶Ｓとの間に空間Ｋが形成されている。空間Ｋ内は、原料ガスを含むＡｒが充満しているため、熱伝達部３が接触している場合と比較して熱伝達率が低い。そのため、単結晶Ｓに蓄積された熱を効率的に逃がすことができず、単結晶Ｓは高温になる。単結晶Ｓが高温になると、単結晶Ｓの結晶成長面Ｓａにおいて原料ガスｇが再結晶化することができなくなると共に、その一部が昇華する。
【００３５】
これは単結晶Ｓ側の視点から見ると、単結晶Ｓの結晶成長面Ｓａがエッチングされたと換言できる。結晶成長初期の結晶成長面Ｓａをエッチングすると、結晶成長初期に発生する欠陥を除去することができ、得られる単結晶が高品質化する。このことは、例えば、先行文献１及び２等の水素を用いたエッチングにおいても確認されている。
【００３６】
非接触状態において、単結晶Ｓの裏面Ｓｂと熱伝達部３との距離は、０．５ｍｍ以上離すことが好ましい。０．５ｍｍ以上離すことで、熱の流れｔ２を十分抑制し、結晶成長面Ｓａをエッチングすることができる。０．１ｍｍ程度の距離の場合、熱の流れｔ２が十分抑制されず、中央付近のエッチングが不十分になる場合がある。単結晶Ｓの裏面Ｓｂと熱伝達部３との距離の上限は装置の構成により決めることができるが、駆動しやすい構造とするために１００ｍｍ以下とすることが好ましい。さらに単結晶Ｓの裏面Ｓｂと熱伝達部３との距離は、摺動距離を短くするために、１０ｍｍ以下とすることがより好ましい。
【００３７】
エッチングされたエッチング面Ｓａ’の形状は、対向する原料Ｇに対して中央部が凹んだ凹面となる。単結晶Ｓは、単結晶設置部２と外周側で接触している。接触面を介して熱が流れるため、単結晶Ｓ内において中央側から外周側に向けた熱の流れｔ１が生まれる。一方で、単結晶Ｓの中央部において熱伝達部３に向けた熱の流れｔ２は抑制されている。その結果、単結晶Ｓ内で比較すると、中央部が高温で外周部が低温になる。つまり、単結晶Ｓの中央部のエッチングが進み、エッチング面Ｓａ’は凹面となる。
【００３８】
一方で、非接触状態が続くと単結晶Ｓは結晶成長が進まない。そこで、図２（ｂ）に示すように、熱伝達部３を単結晶Ｓに向けて摺動し、単結晶Ｓの裏面Ｓｂと熱伝達部３とを接触させる。
【００３９】
単結晶Ｓと熱伝達部３とが接触すると、単結晶Ｓから熱伝達部３へ向けた熱の流れｔ３が生まれる。熱が熱伝達部３に流れることにより、単結晶Ｓは原料ガスｇが再結晶化できる程度に冷却される。そして、単結晶Ｓのエッチング面Ｓａ’に単結晶が結晶成長する。
【００４０】
単結晶Ｓに供給される原料ガスｇの一部は、単結晶Ｓとテーパーガイド４との間を介して、対向する原料Ｇと反対側の後方側に流れる。そのため、単結晶Ｓの結晶成長は、単結晶Ｓの中央部が外周部よりも早くなる。このことは、通常単結晶Ｓを結晶成長させると、原料Ｇに向けて凸な結晶が得られることからも分かる。
【００４１】
上述のように、非接触状態でエッチングされたエッチング面Ｓａ’は、対向する原料Ｇに対して凹面である。単結晶Ｓの結晶成長は、単結晶Ｓの中央部が外周部よりも早いため、エッチング面Ｓａ’の凹面形状を緩和するように結晶成長が進む。その結果、結晶成長を進めた後に得られる最終的な外周面Ｓｃが過剰に凸になることが抑制される。すなわち、単結晶Ｓ内に生じる歪を緩和し、欠陥等の発生を抑制できる。
【００４２】
上述のように、本実施形態にかかるＳｉＣ単結晶成長方法によれば、単結晶の結晶成長面をエッチングするか、単結晶の結晶成長面に結晶を成長させるかを自由に制御することができる。また、本実施形態にかかるＳｉＣ単結晶成長方法は、結晶成長の制御をＳｉＣ単結晶の結晶成長面に対する裏面側で制御するという新たな方法である。裏面側で制御するため、ＳｉＣ単結晶の結晶成長への影響も少ない。
【００４３】
また、本実施形態にかかるＳｉＣ単結晶成長装置は、水素等を導入するための配管設備等を整える必要が無い。そのため、本実施形態にかかるＳｉＣ単結晶成長装置によれば、簡便な設備で結晶成長状態を制御することができる。さらに、熱伝達部を摺動させるだけで、エッチング状態と結晶成長状態をスイッチングさせることができ、ＳｉＣ単結晶の結晶成長状態をより精密に制御できる。
【００４４】
ここまで、図１に示すように、熱伝達部３を単結晶Ｓに対して摺動させることで、単結晶Ｓと熱伝達部３（熱伝達物質）の接触状態を変化させる場合を例に説明した。ＳｉＣ単結晶成長方法は、当該方法に限られず、単結晶Ｓと熱伝達物質との接触、非接触の状態を別の手段で制御してもよい。
【００４５】
図３は、本実施形態にかかるＳｉＣ単結晶成長方法における結晶成長状態の別の態様を模式的に示した図である。図３において、図２と同一の構成については、同一の符号を付している。
【００４６】
例えば、図３に示すように、単結晶設置部２の一部に開口部２Ａを設け、開口部２Ａを介して原料ガスｇが空間Ｋ内に流入できるようにする（図３（ａ）参照）。開口部２Ａを介して空間Ｋに流入した原料ガスｇは、空間Ｋ内に多結晶Ａを成長させる。その結果、空間Ｋが徐々に埋まっていき、多結晶Ａを介して、熱伝達状態を変化させることができる。
【００４７】
なお、図３に示す場合は、接触状態と非接触状態をスイッチングすることは難しく、状態変化は１回のみとなる。しかしながら、状態変化が１回のみであっても、結晶成長初期のエッチングは可能であり、ＳｉＣ単結晶内の高品質化に寄与する。
【００４８】
（ＳｉＣ単結晶インゴット）
図４は、本実施形態にかかるＳｉＣ単結晶インゴットの断面図である。図４に示すＳｉＣインゴットＩは、ＳｉＣ単結晶（単結晶）Ｓと、ＳｉＣ単結晶（単結晶）Ｓ上に結晶成長した結晶成長領域Ｓｇとを有する。
【００４９】
図４におけるＳｉＣインゴットＩにおいて、ＳｉＣ単結晶Ｓと、結晶成長領域Ｓｇとは窒素濃度が異なり、明確な界面が確認できる。またＳｉＣ単結晶Ｓと結晶成長領域Ｓｇとの窒素濃度等が近似している場合も、ＵＶ照射しながらＳｉＣインゴットの断面を見ることで、わずかな濃度差を強調してＳｉＣ単結晶Ｓの形状を確認できる。
【００５０】
図４に示すように、単結晶Ｓの中央部は、端部よりも凹んでいる。これは、本来の単結晶Ｓの結晶成長面Ｓａがエッチングにより後退し、エッチング面Ｓａ’となったためである。
【００５１】
上述のように、中央部が端部よりも凹んだ単結晶Ｓの形状は、上述のＳｉＣ単結晶成長方法におけるエッチングによる独特のものである。
【００５２】
例えば、水素ガスエッチングの場合、単結晶Ｓに対して水素ガスが均一に供給されるため、結晶成長面Ｓａにおけるエッチング速度はほぼ均一である。すなわち、中央部が窪んだ形状にはならない。またエッチングを行わずに得られた種結晶も、フラット形状か、上述のように中央部が端部より突出した形状となる。さらに、加工により当該形状を得ようとしても、中央部が凹むように加工することは極めて難しい。
そのため、当該特徴を有する単結晶は、上述の単結晶成長装置又は単結晶成長方法によって作製されたものと推定される。
【００５３】
本実施形態にかかるＳｉＣインゴットＩは、結晶成長を進めた後に得られる最終的な外周面Ｓｃが過剰に凸になりにくい。すなわち、歪が少なく、高品質なＳｉＣインゴットとなる。また過剰に凸になっていないため、ウェハ上に加工した際の取れ効率が高くすることができる。
【００５４】
また、図４では、成長中にドーピング量を調整することにより、結晶成長中の表面形状に対応するコントラストが見えている。結晶成長開始時は、非接触状態でエッチングされたため表面が凹面になっているが、結晶成長開始後は、凹面形状を緩和するように結晶成長が進み、徐々に凸形状に移行しているが、最終的な外周面の形状は過剰に凸になることが抑制されている。
【００５５】
以上、本発明の好ましい実施の形態について詳述したが、本発明は特定の実施の形態に限定されるものではなく、特許請求の範囲内に記載された本発明の要旨の範囲内において、種々の変形・変更が可能である。
【実施例】
【００５６】
（実施例１）
オフセット角が４°のＳｉＣ単結晶を坩堝内の単結晶設置部に設置した。この際、単結晶設置部と設置された単結晶との間には、空隙が形成されていた。単結晶設置部と単結晶の間の空隙の幅は、１ｍｍであった。
【００５７】
そして、ＳｉＣ単結晶原料を坩堝内に封入し、坩堝の外周を２３５０℃まで加熱し、ＳｉＣ単結晶原料を昇華させた。そして、１００時間昇華を続け、ＳｉＣ単結晶を２ｃｍ結晶成長させ、ＳｉＣインゴットを作製した。
【００５８】
得られたＳｉＣインゴットを切断し、その断面を目視で確認した。その結果、単結晶設置部と単結晶の間の空隙が埋まっていることが確認できた。
【００５９】
また、得られたＳｉＣインゴットの貫通欠陥密度（個／ｃｍ２）は、エッチングにより強調された欠陥として顕微鏡を用いて測定した。測定した結果を表１に示す。
【００６０】
（比較例１）
比較例１は、単結晶設置部と単結晶の間に空隙を設けなかった点が実施例１と異なる。その他の条件は、実施例１と同じとした。
そして、ＳｉＣ単結晶を２ｃｍ結晶成長させ、ＳｉＣインゴットを作製した。また、得られたＳｉＣインゴットの貫通欠陥密度（個／ｃｍ２）は、エッチングにより強調された欠陥として顕微鏡を用いて測定した。測定した結果を表１に示す。
【００６１】
【表１】
2018083733.tif 000003
【００６２】
表１に示すように、実施例１は、貫通欠陥密度の値が比較例１と比較して大幅に低減された。単結晶設置部と設置された単結晶との間に空隙を設けることにより、結晶成長の初期にＳｉＣ単結晶の結晶成長面がエッチングされ、清浄化されたためと考えられる。
【符号の説明】
【００６３】
１０…ＳｉＣ単結晶成長装置、１…坩堝、２…単結晶設置部、２Ａ…開口部、３…熱伝達部、４…テーパーガイド、Ｓ…単結晶、Ｓａ…結晶成長面、Ｓａ’…エッチング面、Ｓｂ…裏面、Ｓｃ…外周面、Ｇ…原料、ｇ…原料ガス、Ｋ…空間、ｔ１，ｔ２，ｔ３…熱の流れ、Ａ…多結晶、Ｉ…ＳｉＣインゴット
【図１】
2018083733.tif 000004
【図２】
2018083733.tif 000005
【図３】
2018083733.tif 000006
【図４】
2018083733.tif 000007